(57)【要約】  むき出しの架空電気ケーブルおよび架空電気ケーブルの製造のための方法。架空電気ケーブルは、中央強度部材と、その強度部材を包囲する２つ以上の伝導層とを備え、２つの伝導層は第１伝導ストランドおよび第２伝導ストランドからそれぞれ形成される。第１伝導ストランドは第１アルミニウム材料から形成され、第２伝導ストランドは第２アルミニウム材料から形成され、ここで、第２アルミニウム材料の１つ以上の材料特性は、第１アルミニウム材料の該材料特性とは異なる。例えば、第２伝導ストランドは、第１アルミニウム材料よりも低い伝導率であるが第１アルミニウム材料よりも高い硬度を有するアルミニウム材料から形成されてよい。そうした構成は、架空電気ケーブルが重い氷雪荷重を受ける地理的地域において設置されるときに有用であり得る。
2021516418.tif 000002
【特許請求の範囲】
【請求項１】
架空電気ケーブルであって、
強度部材と、
前記強度部材を包囲する第１伝導層であって、第１アルミニウム材料のストランドを備える第１伝導層と、
前記第１伝導層を包囲する第２伝導層であって、第２アルミニウム材料のストランドを備える第２伝導層と、を備え、
前記第２アルミニウム材料の１つ以上の材料特性は、前記第１アルミニウム材料の該材料特性とは異なる、架空電気ケーブル。
【請求項２】
前記１つ以上の材料特性は、降伏応力、弾性率、硬度、電気伝導率および引張強度からなる特性の群から選択される、請求項１に記載の架空電気ケーブル。
【請求項３】
前記１つ以上の材料特性は降伏応力である、請求項２に記載の架空電気ケーブル。
【請求項４】
前記第２アルミニウム材料の降伏応力は、前記第１アルミニウム材料の降伏応力よりも大きい、請求項３に記載の架空電気ケーブル。
【請求項５】
前記１つ以上の材料特性は引張強度である、請求項２に記載の架空電気ケーブル。
【請求項６】
前記第２アルミニウム材料の引張強度は、前記第１アルミニウム材料の引張強度未満である、請求項５に記載の架空電気ケーブル。
【請求項７】
前記１つ以上の材料特性は電気伝導率である、請求項２に記載の架空電気ケーブル。
【請求項８】
前記第２アルミニウム材料の電気伝導率は、前記第１アルミニウム材料の前記電気伝導率よりも大きい、請求項７に記載の架空電気ケーブル。
【請求項９】
前記第２アルミニウム材料は、約６０％ＩＡＣＳ以上の電気伝導率を有する、請求項１に記載の架空電気ケーブル。
【請求項１０】
前記第２アルミニウム材料は、約６２％ＩＡＣＳ以上の伝導率を有する、請求項１〜９のいずれか一項に記載の架空電気ケーブル。
【請求項１１】
前記第２アルミニウム材料は１３５０−Ｏアニーリングアルミニウム合金である、請求項１〜１０のいずれか一項に記載の架空電気ケーブル。
【請求項１２】
前記第１アルミニウム材料は硬化アルミニウム合金である、請求項１〜１１のいずれか一項に記載の架空電気ケーブル。
【請求項１３】
前記第１アルミニウム材料は、アルミニウム−ジルコニウム（ＡｌＺｒ）合金および１３５０−Ｈ１９アルミニウム合金から選択される、請求項１〜１２のいずれか一項に記載の架空電気ケーブル。
【請求項１４】
前記第１アルミニウム材料の前記ストランドと前記第２アルミニウム材料の前記ストランドとのうちの少なくとも一方は、台形ストランドである、請求項１〜１３のいずれか一項に記載の架空電気ケーブル。
【請求項１５】
前記第１アルミニウム材料の前記ストランドと前記第２アルミニウム材料の前記ストランドとの両方が、台形ストランドである、請求項１〜１４のいずれか一項に記載の架空電気ケーブル。
【請求項１６】
前記第１伝導層と前記第２伝導層との間に配置された第３伝導層をさらに備える、請求項１〜１５のいずれか一項に記載の架空電気ケーブル。
【請求項１７】
前記第３伝導層は、前記第１アルミニウム材料と異なり前記第２アルミニウム材料と異なる、第３アルミニウム材料のストランドを備える、請求項１６に記載の架空電気ケーブル。
【請求項１８】
前記第３伝導層は、前記第１アルミニウム材料のストランドを備える、請求項１６に記載の架空電気ケーブル。
【請求項１９】
前記第３伝導層は、前記第２アルミニウム材料のストランドを備える、請求項１６に記載の架空電気ケーブル。
【請求項２０】
前記第３伝導層と前記第２伝導層との間に配置された第４伝導層をさらに備える、請求項１６〜１９のいずれか一項に記載の架空電気ケーブル。
【請求項２１】
前記強度部材は繊維補強複合強度要素を備える、請求項１〜２０のいずれか一項に記載の架空電気ケーブル。
【請求項２２】
前記繊維補強複合強度要素は、結合マトリクス中に配置されたほぼ連続した補強カーボン繊維を含む、請求項２１に記載の架空電気ケーブル。
【請求項２３】
前記強度部材は、約３０ｍｍ以下の直径を有する、請求項２１または２２に記載の架空電気ケーブル。
【請求項２４】
前記強度部材は、約３ｍｍ以上の直径を有する、請求項２１〜２３のいずれか一項に記載の架空電気ケーブル。
【請求項２５】
前記強度部材は、約１７００ＭＰａ以上の極限引張強度（ＵＴＳ）を有する、請求項１〜２４のいずれか一項に記載の架空電気ケーブル。
【請求項２６】
前記強度部材は、約３７００ＭＰａ以下の極限引張強度（ＵＴＳ）を有する、請求項２１〜２５のいずれか一項に記載の架空電気ケーブル。
【請求項２７】
架空電気ケーブルの製造のための方法であって、
第１伝導層を形成するように、第１アルミニウム材料の複数の第１ストランドを強度部材に対し巻く工程と、
第２伝導層を形成するように、第２アルミニウム材料の複数の第２ストランドを前記第１伝導層の周りに巻く工程と、を備え、
前記第２アルミニウム材料の１つ以上の材料特性は、前記第１アルミニウム材料の該材料特性の値とは異なる値を有する、方法。
【請求項２８】
前記第１アルミニウム材料の前記複数の第１ストランドは、台形の断面を有する、請求項２７に記載の方法。
【請求項２９】
前記第２アルミニウム材料の前記複数の第２ストランドは、台形の断面を有する、請求項２８に記載の方法。
【請求項３０】
前記第２伝導ストランドの前記第１伝導層の周りの巻付けの前に、第３アルミニウム材料の複数の第３ストランドを前記第１伝導層の周りに巻く工程をさらに備える、請求項２７〜２９のいずれか一項に記載の方法。
【請求項３１】
前記第３伝導ストランドの前記第１伝導層の周りの巻付けの前に、第４アルミニウム材料の複数の第４ストランドを前記第１伝導層の周りに巻く工程をさらに備える、請求項３０に記載の方法。
【請求項３２】
電気伝送ラインの設置のための方法であって、
架空電気ケーブルを２つ以上の支持構造間に張る工程と、
前記架空電気ケーブルに張力を加える工程と、
前記架空電気ケーブルが前記張力を加えられている状態において、前記架空電気ケーブルが前記２つの支持構造により少なくとも部分的には支持されるとともに、ある挟み込み張力にて張られるように、前記架空電気ケーブルの第１端および第２端を挟む工程と、を備え、
前記架空電気ケーブルは、
強度部材と、
前記強度部材を包囲する第１伝導層であって、第１アルミニウム材料のストランドを備える、第１伝導層と、
前記第１伝導層を包囲する第２伝導層であって、前記第１アルミニウム材料とは異なる第２アルミニウム材料の伝導ストランドを備える、第２伝導層と、を備え、
前記第２アルミニウム材料の１つ以上の材料特性は、前記第１アルミニウム材料の該材料特性とは異なる、方法。
【請求項３３】
前記架空電気ケーブルは、請求項１〜２６のいずれか一項に記載の架空電気ケーブルである、請求項３２に記載の方法。
【請求項３４】
架空電気伝送線であって、
２つ以上の支持構造と、
少なくとも、前記支持構造により支持された第１電気ケーブルと、を備え、前記第１電気ケーブルは請求項１〜２６のいずれか一項に記載の第１電気ケーブルである、架空電気伝送ライン。
【発明の詳細な説明】
【技術分野】
【０００１】
本開示は、電気の伝送および分配用の架空電気ケーブルの分野に関する。
【背景技術】
【０００２】
電気の伝送および分配用の架空電気ケーブルは、典型的には、高電圧の電気を安全に伝送するのに充分な直径（例えば、断面積）を有する、むき出しの電気伝導体を備える。アルミニウムは、質量に対して高い比率の伝導率を有するが、いくつかのアルミニウム合金は、支持構造間（例えば、タワー間）に張られるときに自己支持するにはあまりに弱く、大きい弛みを生じ、アルミニウム伝導体を支持するように中央強度部材を用いる必要がある。典型的な構成では、別個の金属（例えば、アルミニウム）伝導ストランドは、中央強度部材の周りに螺旋状に巻かれ、中央強度部材により支持される。設置されるとき、強度部材は、機械的（例えば、引張）荷重の大部分を支え、高い引張荷重の下にて設置される。従来は、強度部材は、巻き合わせられた複数の鋼ストランドからなり、ケーブル構成は鋼心補強アルミニウム導体（ＡＣＳＲ）と呼ばれる。最近では、高い引張強度、低い熱膨張係数（ＣＴＥ）および他の所望の熱特性および機械特性を有する、進歩した繊維補強複合材料などの、他の材料が強度部材に利用されている。
【０００３】
そうした複合強度部材を有する架空電気ケーブルの１つの例は、アメリカ合衆国カリフォルニア州アーバインのＣＴＣグローバル社から入手可能であるＡＣＣＣ（登録商標）架空電気ケーブルである。例えば、ヒエル（Ｈｉｅｌ）らによる特許文献１を参照されたい。特許文献１は、参照によりその全体が本明細書に組み込まれる。そうした複合強度部材の使用は、有利には、外側導電ストランドについて、高い導電率の、完全アニーリングされたアルミニウムの使用を可能とする。ＡＣＣＣ（登録商標）複合強度部材に用いられるカーボン繊維の弾性率は、鋼の率よりも高い（カーボン繊維について約２３５ＧＰａ対鋼について約２００ＧＰａ）。しかしながら、ＡＣＣＣ（登録商標）強度部材では、カーボンを包囲するガラス繊維（約４５．６ＧＰａの弾性率）の外側層は、鋼よりも低い、約ＧＰａのＡＣＣＣ（登録商標）複合強度部材の組み合わされた率となる。ガラス繊維のこの外側層は、衝撃抵抗を向上させるように、また伝導体のフレキシビリティを増加させるように用いられ、さらに、ガルバニック腐食を防止するべく、カーボン繊維をアルミニウムストランドから絶縁するように機能する。
【０００４】
多数の設計基準によって架空電気ケーブルの構成が検討されており、それらの設計基準は、電気ケーブルがデプロイされる場所における局所気候に依存することが多い。例えば、電気ケーブルが、降雪および氷雪イベントが一般的である寒冷気候エリアに設置されるとき、氷雪は、規則的な動作状態下において通常存在する熱の不足に起因して、むき出しの架空電気ケーブルを通じてわずかな電流しか流れないか電流が流れないとき、低荷重またはラインオフ状態下にて外側伝導体の表面に蓄積し得る。氷雪が非常に重いエリアにおける電気の利用は、氷が付着した伝導体の重さを計算するのに、２インチ（５０ｍｍ）と同程度の氷雪厚さを使用する。氷雪蓄積の追加された重量は、ケーブル上の張力を増加させ、ケーブルの指示点と最下点との間において、ケーブルの弛みの大幅な増加（すなわち、垂直方向の増加）を生じ得る。高電圧のむき出しの架空電気ケーブルは、道路、木および／または低電圧架空電気分配ケーブルを横切ることが多い。これらの高電圧伝送ケーブルが氷雪による荷重を受け、弛みがこれらの対象物に非常に近接しすぎると、高電圧伝送ケーブルは、非常に危険となり、故障に至り、停電を生じ得る。
【０００５】
同時に、架空電気ケーブルは電気の需要が最高である温暖な夏の数ヵ月中に、増加した電気荷重（例えば、増加した電圧）を安全に伝送できる必要もある。そうした増加した荷重は、ケーブルの温度を上昇させ得（抵抗加熱に起因して）、ケーブルを熱膨張させ（長くし）、弛みが地表に向かい、氷雪荷重に起因して経験され得るのと同一の問題を生じる。
【０００６】
これらの問題の１つの解決策は、ケーブルを支持するためにより高いタワーを利用することである。しかしながら、この解決策は、コストの増加を伴う。氷雪荷重の問題に対する別の解決策は、繊維補強複合材の強度部材などの非常に高い引張強度を有する強度部材を利用すること、また支持構造間に非常に高い張力にてケーブルを設置することである。
【先行技術文献】
【特許文献】
【０００７】
【特許文献１】米国特許第７３６８１６２号明細書
【発明の概要】
【発明が解決しようとする課題】
【０００８】
重い氷雪荷重は、架空電気ケーブルの永久的な伸長を生じ得る。氷雪の追加された重さに起因するケーブルの張力の増加の結果として、ケーブルは、その初期の降伏点を超えて延びる場合があり、それによって、氷雪が減少した後に、ケーブルがその初期の弛みまたは張力状態に戻ることを妨げ得る。ＡＣＣＣ（登録商標）強度部材などの繊維補強複合強度部材の向上した弾性は、氷雪荷重が散逸した後に、ケーブルがその初期の弛みおよび張力状態に戻ることを可能とする。
【０００９】
重い氷雪荷重状態下と非常に高い電流の状態下との両方において使用できる複合強度部材を有し、一方で複合強度部材の使用に関連する他の利益を提供する、架空電気ケーブルの必要性が存在する。
【課題を解決するための手段】
【００１０】
１つの実施形態では、そうした架空電気ケーブルが開示される。架空電気ケーブルは、強度部材と、前記強度部材を包囲する第１伝導層であって、第１アルミニウム材料のストランドを備える第１伝導層と、を備える。第２伝導層は、前記第１伝導層を包囲し、第２伝導層は、第２アルミニウム材料のストランドを備える。前記第２アルミニウム材料の１つ以上の材料特性は、前記第１アルミニウム材料の該材料特性とは異なる。
【００１１】
上述の架空電気ケーブルは、単独または任意の組合せにより実装され得る、フィーチャの改良および／または追加のフィーチャを有することを特徴としてよい。１つの特定の特徴では、第１アルミニウム材料と第２アルミニウム材料との間の異なる材料特性は、降伏応力、弾性率、硬度、電気伝導率、および引張強度からなる特性の群から選択される。１つの特定の特徴では、１つの異なる材料特性は、降伏応力である。１つの改良では、前記第２アルミニウム材料の降伏応力は、前記第１アルミニウム材料の前記降伏応力よりも大きい。別の特定の特徴では、前記第１アルミニウム材料と前記第２アルミニウム材料との間の異なる材料特性は、引張強度である。１つの改良では、前記第２アルミニウム材料の引張強度は、前記第１アルミニウム材料の引張強度未満である。さらに別の特徴では、前記第１アルミニウム材料と前記第２アルミニウム材料との間の異なる材料特性は、電気伝導率である。１つの改良では、前記第２アルミニウム材料の電気伝導率は、前記第１アルミニウム材料の前記電気伝導率よりも大きい。
【００１２】
別の特徴では、前記第１アルミニウム材料と前記第２アルミニウム材料とのうちの少なくとも一方は、約６０％ＩＡＣＳ（国際軟銅規格）以上の電気伝導率を有する。さらなる改良では、前記第１アルミニウム材料と前記第２アルミニウム材料とのうちの少なくとも一方は、約６２％ＩＡＣＳ以上の伝導率を有する。またさらなる改良では、前記第２アルミニウム材料は、約６２％ＩＡＣＳ以上の電気伝導率を有する。別の特徴では、前記第２アルミニウム材料は１３５０−Ｏアニーリングアルミニウム合金である。さらに別の特徴では、前記第１アルミニウム材料は、アルミニウム−ジルコニウム（ＡｌＺｒ）アルミニウム合金および１３５０−Ｈ１９アルミニウム合金から選択される。
【００１３】
伝導ストランドは、円形、楕円形、多角形を含む様々な断面を有してよい。１つの特徴では、前記第１アルミニウム材料ストランドと前記第２アルミニウム材料ストランドとのうちの少なくとも一方は、台形ストランドである。さらなる改良では、前記第１アルミニウム材料ストランドと前記第２アルミニウム材料ストランドとの両方が、台形ストランドである。架空電気ケーブルは、伝導ストランドの２つ以上の層を備えてよい。１つの特徴では、架空電気ケーブルは、前記第１伝導層と前記第２伝導層との間に配置された第３伝導層を備える。１つの改良では、前記第３伝導層は、前記第１アルミニウム材料と異なり前記第２アルミニウム材料と異なる、第３アルミニウム材料のストランドを備える。別の改良では、前記第３伝導層は、前記第１アルミニウム材料のストランドを備える。さらに別の改良では、前記第３伝導層は、前記第２アルミニウム材料のストランドを備える。さらに別の特徴では、前記架空電気ケーブルは、前記第３伝導層と前記第２伝導層との間に配置された少なくとも第４伝導層を備える。
【００１４】
別の特徴では、前記強度部材は繊維補強複合強度要素を備える。１つの改良では、前記繊維補強複合強度要素は、結合マトリクス中に配置されたほぼ連続した補強カーボン繊維を含む。別の改良では、前記強度部材は、約３０ｍｍ以下の直径を有する。さらなる改良では、前記強度部材は、約３ｍｍ以上の直径を有する。別の特徴では、前記強度部材は、約１７００ＭＰａ以上の極限引張強度（ＵＴＳ）を有する。
【００１５】
別の実施形態では、架空電気ケーブルの製造のための方法が開示される。前記方法は、第１伝導層を形成するように、第１アルミニウム材料の複数の第１ストランドを強度部材に対し巻く工程と、第２伝導層を形成するように、第２アルミニウム材料の複数の第２ストランドを前記第１伝導層の周りに巻く工程と、を備える。前記第２アルミニウム材料の１つ以上の材料特性は、前記第１アルミニウム材料の該材料特性の値とは異なる値を有する。
【００１６】
上述の方法は、単独または任意の組合せにより実装され得る、改良および／または追加の工程を有することを特徴としてよい。１つの特徴では、前記第１アルミニウム材料の前記複数の第１ストランドは、台形の断面を有する。１つの改良では、前記第２アルミニウム材料の前記複数の第２ストランドは、台形の断面を有する。
【００１７】
別の特徴では、前記第２伝導ストランドの前記第１伝導層の周りの巻付けの前に、第３アルミニウム材料の複数の第３ストランドを前記第１伝導層の周りに巻く工程を備える。さらなる改良では、前記方法は、前記第３伝導ストランドの前記第１伝導層の周りの巻付けの前に、第４アルミニウム材料の複数の第４ストランドを前記第１伝導層の周りに巻く工程を備える。
【００１８】
別の実施形態では、電気伝送ラインの設置のための方法が開示される。前記方法は、架空電気ケーブルを２つ以上の支持構造間に張る工程と、前記架空電気ケーブルに張力を加える工程と、を備える。前記架空電気ケーブルが加えられた前記張力下にありながら、前記架空電気ケーブルが前記２つの支持構造により少なくとも部分的には支持され、挟み込み張力にて張られるように、前記架空電気ケーブルの第１端および第２端が挟まれる。前記架空電気ケーブルは、強度部材と、前記強度部材を包囲する第１伝導層であって、第１アルミニウム材料のストランドを備える、第１伝導層と、前記第１伝導層を包囲する第２伝導層であって、前記第１アルミニウム材料とは異なる第２アルミニウム材料の伝導ストランドを備える、第２伝導層と、を備え、前記第２アルミニウム材料の１つ以上の材料特性は、前記第１アルミニウム材料の該材料特性とは異なる。
【図面の簡単な説明】
【００１９】
【図１】本開示の一実施形態に係る架空電気ケーブルの概略図。
【図２】本開示の一実施形態に係る架空電気ケーブルの概略図。
【図３】本開示の一実施形態に係る架空電気ケーブルの概略図。
【図４】本開示の一実施形態に係る架空電気ケーブルの概略図。
【発明を実施するための形態】
【００２０】
１つの実施形態では、むき出しの架空電気ケーブルが開示される。架空電気ケーブルは、強度部材と、強度部材を包囲する第１伝導層と、第１伝導層を包囲する第２伝導層とを備える。第１伝導層は、第１伝導材料のストランドを備え、第２伝導層は、第２伝導材料のストランドを備える。第２伝導材料の１つ以上の材料特性は、第１伝導材料の該材料特性とは異なる（例えば、異なる値を有する）。
【００２１】
図１は、本開示の一実施形態に係る架空電気ケーブル１００の概略的な断面を示す。図１に示されるように、強度部材１１０は、強度部材１１０を形成するように組み合わされる（例えば、螺旋状に巻かれる）７つの別個の強度要素１１２（例えば、ロッド）を備える。強度要素１１２は鋼から製造されてよく、その場合、電気ケーブル１００はＡＣＳＲ（鋼心補強アルミニウム導体）伝導体と呼ばれる。これに代えて、強度要素１１２は、結合マトリクス（すなわち、複合材料を形成するように、マトリクスが構造繊維とともに結合するところ）中に配置された構造（例えば、補強する）繊維を含む複合材料などの、複合材料から製造されてよい。そうした複合材料の例は、以下に詳細に説明される。
【００２２】
第１伝導ストランド１２６および第２伝導ストランド１２８は、電気伝導材料（特に、銅またはアルミニウムなどの金属）から製造される。むき出しの架空電気ケーブルでは、アルミニウムが、その優れた伝導率および低密度（例えば、軽量）に起因して、一般に好まれる。以下においてより詳細に説明されるように、１つの実施形態によれば、第１伝導層１２０は第１アルミニウム材料のストランド１２６を備え、第２伝導層１２２は第２アルミニウム材料のストランド１２８を備え、ここで、第２アルミニウム材料の１つ以上の材料特性は、第１アルミニウム材料の該材料特性とは異なる（例えば、異なる値を有する）。
【００２３】
図２は、架空電気ケーブル２００についての別の構成を概略的に示す。図２に示されるように、強度部材２１０も、図１の実施形態と同様にして、強度部材２１０を形成するように組み合わされる（例えば、螺旋状に巻かれる）７つの別個の強度要素２１２を備える。強度要素２１２は、例えば、図１に関して説明されたように、鋼または補強複合材から製造されてよい。第１伝導ストランド２２６および第２伝導ストランド２２８も、図１に関して説明されたように、電気伝導材料から製造される。以下においてより詳細に説明されるように、１つの実施形態によれば、第１伝導層２２０は第１アルミニウム材料のストランド２２６を備え、第２伝導層２２２は第２アルミニウム材料のストランド２２８を備え、第２アルミニウム材料の１つ以上の材料特性は、第１アルミニウム材料の該材料特性とは異なる。図２に示される実施形態は、伝導ストランド２２６／２２８が多角形の（例えば、台形の）断面を有する点において、図１における実施形態とは異なる。そうした多角形の断面の使用は、高密度の伝導層２２０／２２２が形成されることを可能とする。すなわち、同一の伝導層にあるか伝導層同士の間における、隣接する伝導ストランド同士の間に、空隙がほぼ存在しない。これによって、同一の実効量のアルミニウムについて、丸形の伝導ストランドが用いられる場合（図１）よりも、架空電気ケーブル２００の外径が減少する（例えば、より小さくなる）ことが可能となる。より小さい外径は、氷雪荷重イベント中の架空ケーブル上の氷雪の重量を減少させてよい。すなわち、直径が２．５４ｃｍ（１インチ）であるケーブルに対して、直径が２．０３ｃｍ（０．８インチ）である架空ケーブル上の氷雪の同一の厚さは、架空ケーブルに対して、より小さい氷雪重量とより小さい張力としか生成しない。
【００２４】
図３は、架空電気ケーブル３００についてのさらに別の構成を概略的に示す。図３に示されるように、第１伝導層３２０の第１伝導ストランド３２６および第２伝導層３２２の第２伝導ストランド３２８も、図１に関して説明されたように、電気伝導材料（特に、アルミニウム）から製造される。ストランド３２６／３２８は、図２に関して説明されたように、台形の断面を有する。同様に、第１伝導層３２０は第１アルミニウム材料のストランド３２６を備え、第２伝導層３２２は第２アルミニウム材料のストランド３２８を備える。
【００２５】
図３に示されるように、強度部材３１０は、単一の強度要素３１２を備える。単一の強度要素３１２は、例えば、図１に関して説明されたように、補強された複合材料から製造されてよい。図３に示される実施形態は、内側コア３１４とその内側コア３１４を包囲する外側層３１６とを有する単一の強度要素３１２を特に備える。そうした強度要素は、例えば、高強度カーボン繊維を含む内側コアとガラス繊維を含む外側層とを、すなわち、ＡＣＣＣ（登録商標）と呼ばれておりアメリカ合衆国カリフォルニア州アーバインのＣＴＣグローバル社から入手可能である構成を備えてよい。上記のヒエルらによる特許文献１を参照されたい。
【００２６】
図４は、架空電気ケーブル４００についてのさらに別の構成を概略的に示す。図４に示されるように、第１伝導層４２０の第１伝導ストランド４２６および第２伝導層４２２の第２伝導ストランド４２８も、図１に関して説明されたように、電気伝導材料（特に、アルミニウム）から製造され、図２に関して説明されたように、台形の断面を有する。同様に、第１伝導層４２０は第１アルミニウム材料のストランド４２６を備え、第２伝導層４２２は、第１アルミニウム材料とは異なる第２アルミニウム材料のストランド４２８を備える。補強部材４１０は、図３に関して説明されたように、単一の強度要素４１２を備える。
【００２７】
図４に示されるように、架空電気ケーブル４００は、伝導ストランド４３０（例えば、第３伝導ストランド）を備える第３伝導層４２４を備える。第３伝導層４２４は、強度部材４１０を包囲し、また第１伝導層４２０を包囲する。別の方法による特徴では、第３伝導層４２４は、第１伝導層４２０と第２伝導層４２２との間に配置されている。第３伝導層４２４は、例えば、追加の伝導体断面を提供することによる高電圧伝送のために（例えば、図３に示される実施形態と比較して）、架空電気ケーブルの電流容量を有利に増加させてよい。第３伝導ストランド４３０は、第１伝導ストランド４２６と同一の伝導材料から製造されてよく、第２伝導ストランド４２８と同一の伝導材料から製造されてよく、または１つ以上の材料特性が第１伝導ストランド４２６および第２伝導ストランド４２８の該材料特性とは異なる（例えば、異なる値を有する）伝導材料から製造されてよい。
【００２８】
図１〜図４に示される架空電気ケーブルについての構成は、例示のためであり、本開示の架空電気ケーブルは、それらの特定の構成に限定されない。例えば、別の構成は、図１に示される丸形の伝導ストランドを有する、図３に示されるような単一要素の強度部材を備えてよい。他の構成が、当業者に明らかである。
【００２９】
本開示によれば、１つの伝導層における伝導ストランドの１つ以上の材料特性は、別の伝導層における伝導ストランドの該材料特性とは異なる（例えば、異なる値を有する）。すなわち、それぞれの伝導ストランドを形成する伝導（例えば、金属の）材料は、異なる化学組成を有してよく（例えば、異なる合金であってよく）、および／または異なる材料特性を生じるように処理されていてよい。例えば、いくつかの金属材料の加熱処理（例えば、アニーリング）によって、加熱処理されていない同一の材料（同一の化学組成）の伝導ストランドと比較して異なる特性を有する伝導ストランドを生成してよい。同様に、同一の化学組成を有する合金の加工硬化によって、異なる機械特性が生じてよい。
【００３０】
例として、複数の伝導ストランド間において異なる材料特性は、降伏応力、弾性率、硬度、引張強度および電気伝導率のうちの１つまたは複数であってよい。１つの特定の実施形態では、複数の伝導ストランド間において異なる１つ以上の材料特性は、降伏応力である。弾性率（すなわち、ヤング率）は、伝導ストランドの引張弾性（すなわち、引張ひずみに対する引張応力の比）である。材料が引張応力を受けると、材料は、いくつかの引張応力にて降伏（塑性変形）し始め、この点が降伏応力と呼ばれる。異なるアルミニウム合金および同様の複数の合金間の異なる調質（テンパー）は、異なる降伏応力を有してよい。１つの特定の特徴では、外側伝導層の（例えば、外側層ストランドの）降伏応力は、内側伝導層の降伏応力よりも（例えば、内側層ストランドよりも）大きい。すなわち、引張応力が伝導層に加えられるとき、内側伝導層は、外側伝導層の塑性変形の前に塑性変形（降伏）する。例えば、図１を参照すると、（外側）伝導ストランド１２８は、（内側）伝導ストランド１２６よりも高い降伏応力を有してよい。同様に、図２および図３では、伝導ストランド２２８／３２８は、伝導ストランド２２６／３２６よりも高い降伏応力を有してよい。図４の実施形態では、第１伝導層４２０の伝導ストランド４２６は、第２伝導層４２２の伝導ストランド４２８よりも低い降伏応力を有してよい。間にある第３伝導層４２４は、ほぼ第１伝導層４２０のストランド４２６以上の降伏応力を有する材料のストランド４３０を備えてよい。さらに、間にある第３伝導層４２４は、第２伝導層４２２における伝導ストランド４２８の降伏応力以下の降伏応力を有する材料のストランド４３０を備えてよい。
【００３１】
別の特徴では、特定の複数の伝導ストランド間において異なる１つの材料特性は、引張強度である。１つの特定の特徴では、最も外側の伝導層は、内側伝導層の引張強度よりも大きい引張強度を有する。例えば、図１を参照すると、（外側）伝導ストランド１２８は、（内側）伝導ストランド１２６よりも高い引張強度を有してよい。同様に、図２および図３では、伝導ストランド２２８／３２８は、ほぼ伝導ストランド２２６／３２６以上の引張強度を有してよい。図４の実施形態では、第１伝導層４２０の伝導ストランド４２６は、第２伝導層４２２の伝導ストランド４２８よりも低い引張強度を有してよい。間にある第３伝導層４２４は、第１伝導層４２０のストランド４２６の引張強度よりも高い引張強度を有する材料のストランド４３０を備えてよい。さらに、間にある第３伝導層４２４は、第２伝導層４２２における伝導ストランド４２８の引張強度以下の引張強度を有する材料のストランド４３０を備えてよい。より高い引張強度を有する伝導ストランドには、例えば、６２０１−Ｔ８１および６１０１などのアルミニウム合金が用いられてよい。
【００３２】
表１は、いくつかのアルミニウム材料についての伝導率、引張強度、降伏応力および最大（連続）動作温度を示す。
【００３３】
【表１】
2021516418.tif 000003
別の特徴では、特定の複数の伝導ストランド間において異なる１つの材料特性は、硬度である。硬度は、塑性変形に対する（例えば、機械的な凹みまたは摩耗からの）局所抵抗の測度である。１つの特定の特徴では、最も外側の伝導層は、内側伝導層の硬度よりも大きい硬度を有する。例えば、図１を参照すると、（外側）伝導ストランド１２８は、（内側）伝導ストランド１２６よりも高い硬度を有してよい。同様に、図２および図３では、伝導ストランド２２８／３２８は、ほぼ伝導ストランド２２６／３２６以上の硬度を有してよい。図４の実施形態では、第１伝導層４２０の伝導ストランド４２６は、第２伝導層４２２の伝導ストランド４２８よりも低い硬度を有してよい。間にある第３伝導層４２４は、第１伝導層４２０のストランド４２６の硬度よりも高い硬度を有する材料のストランド４３０を備えてよい。さらに、間にある第３伝導層４２４は、第２伝導層４２２における伝導ストランド４２８の硬度以下の硬度を有する材料のストランド４３０を備えてよい。より高い硬度を有する伝導ストランドには、アルミニウム−ジルコニウム（ＡｌＺｒ）合金または１３５０−Ｈ１９アルミニウム合金などの硬化アルミニウム合金が用いられてよい。
【００３４】
別の特徴では、特定の複数の伝導ストランド間において異なる１つの材料特性は、電気伝導率である。１つの特定の特徴では、最も外側の伝導層は、内側の伝導層の電気伝導率よりも大きい電気伝導率を有する。例えば、図１を参照すると、（外側）伝導ストランド１２８は、（内側）伝導ストランド１２６よりも高い電気伝導率を有してよい。同様に、図２および図３では、伝導ストランド２２８／３２８は、ほぼ伝導ストランド２２６／３２６以上の電気伝導率を有してよい。図４の実施形態では、第１伝導層４２０の伝導ストランド４２６は、第２伝導層４２２の伝導ストランド４２８よりも低い電気伝導率を有してよい。間にある第３伝導層４２４は、第１伝導層４２０のストランド４２６の電気伝導率よりも高い電気伝導率を有する材料のストランド４３０を備えてよい。さらに、間にある第３伝導層４２４は、第２伝導層４２２における伝導ストランド４２８の電気伝導率以下の電気伝導率を有する材料のストランド４３０を備えてよい。上述の構成のいずれにおいても、より高い電気伝導率を有する伝導ストランドは、約６２％ＩＡＣＳ以上などの、約６０％ＩＡＣＳ以上の伝導率を有するアルミニウムから製造されてよい。１つの特定の特徴では、より高い電気伝導率を有する伝導ストランドは、１３５０−Ｏアニーリングアルミニウム合金などの、アニーリングされたアルミニウム合金から製造されてよい。別の特徴では、より低い伝導率のストランド（例えば、図３における伝導ストランド３２６）は、表１に載っている耐熱ＡｌＺｒ合金などの、ＡｌＺｒ合金から製造されてよい。
【００３５】
図に関して上に説明されたように、架空電気ケーブルは、伝導層が巻かれる強度部材を備える。強度部材は、複数の強度要素を含んでよく（例えば、図１および図２）、または単一の強度要素を備えてよい（例えば、図３および図４）。強度要素は、鋼などの金属からなってよく、または繊維補強複合材などの他の材料からなってよい。そうした複合材は、結合マトリクス中に配置された補強繊維を含んでよい。補強繊維は、強度部材の長さに沿って延びる、ほぼ連続した補強繊維であってよく、および／または結合マトリクスを通じて分散した短い補強繊維（例えば、繊維ウィスカまたは切断された繊維（チョップド・ファイバ））を含んでよい。繊維は、カーボン、ガラス、ホウ素、金属酸化物、金属炭化物、アラミド繊維またはフルオロポリマー繊維などの高強度ポリマー、バサルト繊維などを含むがこれらに限定されない、広範囲の材料から選択されてよい。マトリクス材料は、例えば、熱可塑性ポリマーまたは熱硬化性ポリマーなどのプラスチック（例えば、ポリマー）を含んでよい。マトリクスは、アルミニウムマトリクスなどの金属マトリクスであってもよい。アルミニウムマトリクスの複合強度部材の１つの例は、マクロウ（ＭｃＣｕｌｌｏｕｇｈ）らによる米国特許第６，２４５，４２５号明細書に示され、参照によりその全体が本明細書に組み込まれる。
【００３６】
そうした繊維補強複合強度部材の１つの特定の例は、アメリカ合衆国カリフォルニア州アーバインのＣＴＣグローバル社により製造されるＡＣＣＣ（登録商標）架空電気ケーブルにおいて用いられる。そうした架空電気ケーブルは、例えば、ヒエルらによる特許文献１に示される。この高度部材は、向上したフレキシビリティを提供するように、またカーボン繊維をアルミニウムから遮蔽することによるアルミニウム伝導体のガルバニック腐食に対する耐性を提供するように、ガラス繊維層によって包囲された高強度カーボン繊維の内側コアを備える。図３および図４は、単一要素の強度部材としてのそうした複合材料の使用を示す。単一要素の強度部材の使用（図３および図４）は、例えば、同一の引張特性について（例えば、同一の引張強度について）複数要素の強度部材（図１および図２）と比較して、強度部材が減少した直径を有することを可能としてよい。
【００３７】
１つの特徴では、強度部材は、約５ｍｍ以上などの、約３ｍｍ以上の直径を有する。そうした強度部材は、有利には、例えば、高強度カーボン繊維を用いて製造されるとき、高い引張強度を有することが可能である。例えば、強度部材は、約１８００ＭＰａ以上など、約１９００ＭＰａ以上、または約２０００ＭＰａ以上もの、約１７００ＭＰａ以上の極限引張強度（ＵＴＳ）を有してよい。別の特徴では、強度部材は、約１２５ｋＮ以上など、または約１５０ｋＮ以上もの、約１００ｋＮ以上の定格破壊強度を有する。
【００３８】
本明細書に開示される伝導（例えば、アルミニウム）ストランドの構成は、重い氷雪荷重を経験する地域では、特に有用であり得る。この点について、氷雪荷重の効果をさらに減少させるように、架空電気ケーブルは、大きい直径および／または非常に高い引張強度を有する強度部材を利用してよい。１つの特徴では、強度部材は、約９ｍｍ以上などの、または約１０ｍｍ以上もの、約８ｍｍ以上の直径を有する。実際には、例えば、貯蔵および輸送用に、強度部材の直径は、約２０ｍｍ以下など、約３０ｍｍ以下である。別の特徴では、強度部材は、約２３００ＭＰａ以上など、約２４００ＭＰａ以上など、または約２５００ＭＰａ以上もの、約２２００ＭＰａ以上の極限引張強度（ＵＴＳ）を有する。任意の特定の最大ＵＴＳに限定されないが、ＵＴＳは、典型的には約３７００ＭＰａ以下である。別の特徴では、強度部材は、約１６０ｋＮ以上など、約１７０ｋＮ以上、または約１８０ｋＮもの、約１５０ｋＮ以上の定格破壊強度を有する。
【００３９】
繊維補強複合強度部材を用いる架空ケーブルは、熱的ニーポイントを有する。初期は、設置されたケーブルの引張荷重は、強度部材と伝導ストランドとにより共有される。増加した電流に伴ってケーブルの温度が上昇すると、伝導ストランドの熱膨張係数（ＣＴＥ）によって、伝導ストランドがより低いＣＴＥの強度部材よりも素早く伸長する。温度が上昇すると、伝導ストランドは緩和し、伝導ストランドの引張荷重を強度部材に対し移送する。この移送の頂点は、熱的ニーポイントと呼ばれる。強度部材のＣＴＥは伝導ストランドのＣＴＥよりも低いため、熱的ニーポイントの上では伝導体の弛みは減少する。ＡＣＣＣ伝導体のより低いＣＴＥおよびより低い熱的ニーポイントは、熱的弛み（例えば、ケーブルの熱膨張に起因する弛み）を減少させてよい。
【００４０】
ＡＣＣＣ（登録商標）構成におけるものなど、非常に高い引張強度を有する強度部材は、完全アニーリングされたアルミニウムの伝導ストランドの使用を可能とする。完全アニーリングされたアルミニウムは、アニーリングされていないアルミニウムよりも高い伝導率を有し、したがって、電流容量を増加させ、ライン損失を減少させることが可能である。しかしながら、完全アニーリングされたアルミニウムは、いくつかの物理特性を欠いている。例えば、完全アニーリングされたアルミニウムの使用は、比較的小さい引張ひずみでしかアルミニウムを塑性変形させず、導体における張力を減少させるため、静的荷重（例えば、氷雪荷重）下における増加したラインの弛みを生じ得る。１つの構成では、架空電気ケーブルは、アニーリングされたアルミニウムの内側伝導層と、Ａｌ−Ｚｒ合金などのより硬質のアルミニウムの外側伝導層とを備える。例えば、図３を参照すると、第１伝導層３２０のストランド３２６は、完全アニーリングされたアルミニウムから形成されてよく、第２伝導層３２２のストランド３２８は、Ａｌ−Ｚｒ合金などのより硬質のアルミニウムから製造されてよい。高伝導率アルミニウムの内側層およびより高い硬度のアルミニウムの外側層の使用は、有利には、氷雪荷重からなどの機械的弛みを減少させながら、高い全伝導率（高い電流容量）を提供してよい。これは、より硬質のアルミニウムのより大きいひずみ範囲に起因し、より硬質のアルミニウムはその範囲内において弾性変形する。これに代えて、電気ケーブルは、内側伝導層に高い硬度の層を、また外側伝導層に高伝導率のアニーリングされたアルミニウムを備えてよい。しかしながら、より硬質のアルミニウムの外側層における配置は、より高い摩耗抵抗の追加の利益を提供してよい。
【００４１】
本開示は、架空電気ケーブルの製造のための（例えば、上の実施形態のいずれかに記載される架空電気ケーブルの製造のための）方法にも関する。１つの例では、架空電気ケーブルの製造のための方法が開示され、第１伝導層を形成するように、第１アルミニウム材料の複数の伝導ストランドを強度部材に対し第１に巻く工程と、第２伝導層を形成するように、第２アルミニウム材料の複数の伝導ストランドを前記第１伝導層に対し第２に巻く工程と、を備える。前記第２アルミニウム材料の１つ以上の材料特性は、前記第１アルミニウム材料の該材料特性の特性値とは異なる特性値を有する。
【００４２】
本開示は、電気伝送ラインの設置のための方法にも関する。１つの実施形態では、前記方法は、架空電気ケーブルを２つ以上の支持構造間に張る工程と、前記架空電気ケーブルに張力を加える工程と、を備え、前記架空電気ケーブルが加えられた前記張力下にありながら、前記架空電気ケーブルが前記２つの支持構造により少なくとも部分的には支持されるように、前記架空電気ケーブルの第１端および第２端を挟む。
前記架空電気ケーブルは、強度部材と、前記強度部材を包囲する第１伝導層であって、第１アルミニウム材料の伝導ストランドを備える、第１伝導層と、前記第１伝導層を包囲する第２伝導層であって、前記第１アルミニウム材料とは異なる第２アルミニウム材料の伝導ストランドを備える、第２伝導層と、を備える。前記第２アルミニウム材料の１つ以上の材料特性は、前記第１アルミニウム材料の該材料特性とは異なる。
【００４３】
本開示は、架空電気ケーブルを備える架空電気伝送ラインにも関する。架空電気伝送線は、２つ以上の支持構造に対し高い張力で張られる。架空電気ケーブルは、強度部材と、前記強度部材を包囲する第１伝導層であって、第１アルミニウム材料の伝導ストランドを備える第１伝導層と、前記第１伝導層を包囲する第２伝導層であって、前記第２アルミニウム材料とは異なる第２アルミニウム材料の導電ストランドを備える、第２伝導層と、を備える。前記第２アルミニウム材料の１つ以上の材料特性は、前記第１アルミニウム材料の該材料特性とは異なる。
【００４４】
架空電気ケーブル、架空電気ケーブルを作る方法、電気伝送ラインの設置のための方法および架空電気伝送ラインの様々な実施形態が詳細に記載されているが、それらの実施形態の修正および改造が当業者に想到されることが明らかである。しかしながら、そうした修正および改造が本開示の趣旨および範囲内であることが明確に理解される。
【図１】
2021516418.tif 000004
【図２】
2021516418.tif 000005
【図３】
2021516418.tif 000006
【図４】
2021516418.tif 000007
【国際調査報告】
2021516418.tif 000008
2021516418.tif 000009
2021516418.tif 000010
2021516418.tif 000011